(57)【特許請求の範囲】
【請求項１】
ドロマイトを焼成した後、部分水和することで得られるマグネシウムの酸化物及びマグネシウムの水酸化物の粉末を含有することを特徴とする、抗ウイルス剤。
【請求項２】
更にドロマイトを焼成した後、部分水和することで得られるカルシウムの水酸化物の粉末を含有することを特徴とする、請求項１に記載の抗ウイルス剤。
【請求項３】
前記マグネシウムと前記カルシウムとの配合比が、酸化物で換算してマグネシウム／カルシウム＝０．４８〜０．６５の割合（質量比）であることを特徴とする、請求項２に記載の抗ウイルス剤。
【請求項４】
前記粉末の一次粒子の平均粒径が１ｎｍ以上２００ｎｍ以下であることを特徴とする、請求項１〜３のいずれかに記載の抗ウイルス剤。
【請求項５】
前記粉末の二次粒子の平均粒径が０．１μｍ以上６０μｍ以下であることを特徴とする、請求項４に記載の抗ウイルス剤。
【請求項６】
請求項１〜５のいずれかに記載の抗ウイルス剤が保持された抗ウイルス性繊維。
【請求項７】
前記抗ウイルス性繊維は中空繊維であることを特徴とする、請求項６に記載の抗ウイルス性繊維。
【請求項８】
請求項６又は７に記載の抗ウイルス性繊維を含むことを特徴とする、抗ウイルス性織物。
【請求項９】
請求項６又は７に記載の抗ウイルス性繊維を含むことを特徴とする、抗ウイルス性マスク。
【請求項１０】
請求項６又は７に記載の抗ウイルス性繊維を含むことを特徴とする抗ウイルス性フィルタ。
【請求項１１】
請求項１〜５のいずれかに記載の抗ウイルス剤が液体中に分散されていることを特徴とする液状抗ウイルス剤。
【請求項１２】
前記抗ウイルス剤の二次粒子の平均粒径が０．１μｍ以上１μｍ以下であることを特徴とする請求項１１に記載の液状抗ウイルス剤。
【請求項１３】
前記抗ウイルス剤の濃度が０．１％以上２％以下であることを特徴とする請求項１１または１２に記載の液状抗ウイルス剤。
【請求項１４】
更に、両性界面活性剤が添加されていることを特徴とする請求項１１〜１３のいずれかに記載の液状抗ウイルス剤。
【発明の詳細な説明】
【技術分野】
【０００１】
この発明は、特に、コロナウイルス等に対して有効な、抗ウイルス剤、これを用いた繊維、抗ウイルス部材に関する。
【背景技術】
【０００２】
従来から、工業的に容易に製造ができ、高い捕集性能を維持し、ウイルスを不活性化し、再飛散を防止することを目的として、例えば、下記特許文献１には、茶の抽出成分を添着した不織布を用いたマスクが提案されている。
【０００３】
また、空気中の細菌、ウイルス、動植物細胞、有害ガス、悪臭成分、粉塵、ミスト、花粉等を補捉し、その他の成分を透過しうるマスク用フィルタ材及びこれを用いたマスクとして、例えば、シート状の有機高分子マトリックス、例えば、下記特許文献２には、ガーゼにＣａ／Ｐ比が１．０〜２．０のリン酸カルシウム系化合物の粒子が保持されており、多数の微小通気孔を有するマスク用フィルタ材を１枚以上積層して含み、呼気抵抗が５．０ｍｍＨ２Ｏ以下のマスクが提案されている。
【先行技術文献】
【特許文献】
【０００４】
【特許文献１】
特開平８−３３３２７１号公報
【特許文献２】
特開平５−１１５５７２号公報
【発明の概要】
【発明が解決しようとする課題】
【０００５】
しかし、上記したマスクは、いずれも、空気中の細菌に対しては、実験的な裏付けがあるものの、抗ウイルス効果があるか否かについては、実験的な裏付けがされていない。また、近時、重症呼吸器感染症（ＳＡＲＳ）ウイルスや、インフルエンザウイルスに対し効果のある抗ウイルス剤、例えば、酵素阻害剤が開発されているが、これらは、ウイルスが細胞に感染した後に効果を発揮するものであって、ウイルス粒子に直接作用してウイルスの感染力を消失させるものではない。
【０００６】
本発明は、以上のような問題点を解決するためになされたものであって、実験的な裏付けがある抗ウイルス剤であって、ウイルスの感染力を消失させることにより、ウイルスが細胞に進入するのを防止でき、マスクやフィルタ等の抗ウイルス部材の用途に好適に用いることができる抗ウイルス剤、そのような抗ウイルス剤を用いた繊維及び抗ウイルス部材を提供することを目的としている。
【課題を解決するための手段】
【０００７】
上記目的を達成するため、本発明の抗ウイルス剤は、ドロマイトを焼成した後、部分水和することで得られるマグネシウムの酸化物及びマグネシウムの水酸化物の粉末を含有することを特徴とする。
ドロマイトはマグネシウムとカルシウムの複合炭酸化合物であるから、ドロマイトを焼成すると、炭酸ガスが脱離するので、マグネシウムの酸化物粉末とカルシウムの酸化物粉末の混合物が得られる。マグネシウムの酸化物粉末とカルシウムの酸化物粉末の混合物を水和すると、それぞれマグネシウムの水酸化物粉末及びカルシウムの水酸化物粉末に変化する。そのため、ドロマイトを焼成した後に部分水和すると、少なくともマグネシウムの酸化物及びマグネシウムの水酸化物の粉末を含むものが得られる。
【０００８】
また、本発明の抗ウイルス剤は、更にカルシウムの水酸化物の粉末を含有することが好ましく、更に前記マグネシウムと前記カルシウムとの配合比が、酸化物で換算してマグネシウム／カルシウム＝０．４８〜０．６５の割合（質量比）であることが好ましい。
【０００９】
また、本発明の抗ウイルス剤は、前記粉末の一次粒子の平均粒径が１ｎｍ以上２００ｎｍ以下であることが好ましく、更に前記粉末の二次粒子の平均粒径が０．１μｍ以上６０μｍ以下であることがより好ましい。
【００１０】
また、上記目的を達成するため、本発明の抗ウイルス性繊維は、上記本発明の抗ウイルス剤が保持されていることを特徴とする。
【００１１】
ここで、本明細書で用いる用語、「繊維」は、織布及び不織布の双方を含む。
繊維に上記本発明の抗ウイルス剤を保持させる方法としては、接着剤により繊維表面上に抗ウイルス剤を貼着したり、樹脂中に抗ウイルス剤を混和したりする方法がある。より具体的に説明すると、例えば、上記本発明の抗ウイルス剤と、接着剤（例えば、ウレタン）と、水と、必要により、分散剤とを混合し、抗ウイルス剤が分散し、その一部が溶解した水溶液を準備し、この水溶液中に繊維を浸漬した後、繊維を乾燥させる方法を挙げることができる。
【００１２】
また、本発明の抗ウイルス性繊維としては、例えば、上記本発明の抗ウイルス剤を樹脂（例えば、ポリエチレン）中に分散した中空繊維と、樹脂（例えば、ポリプロピレン）をその芯材として用いた複合繊維を挙げることができる。
【００１３】
また、上記目的を達成するため、本発明の抗ウイルス部材は上記本発明の抗ウイルス性繊維を含むことを特徴とする。
【００１４】
抗ウイルス部材としては、マスクや、エアコンディショナー等に使用する空気清浄用のフィルタや、手袋や、シーツや、カーテンや、エプロン、白衣、防護服等の被服を挙げることができる。
【００１５】
また、本発明の液状抗ウイルス剤は、上記本発明の抗ウイルス剤が液体中に分散されていることを特徴とする。この場合、前記抗ウイルス剤の二次粒子の平均粒径が０．１μｍ以上１μｍ以下であることが好まく、前記抗ウイルス剤の濃度が０．１％以上２％以下であることが好ましく、更には両性界面活性剤が添加されていることが好ましい。
【００１６】
ここで、本明細書で用いる用語、「液体」は、メチルアルコール、エチルアルコール及びイソプロピルアルコール等のアルコール類、水、アルコール類と水とを混合した液体、及びこれらに、クロルヘキシジン、塩化ベンザルコニウム、塩化ベンゼトニウム又はアルキルポリアミノエチルグリシンその他の両性界面活性剤を含有させた液体などを挙げることができる。
【００１７】
本発明の抗ウイルス剤は、ウイルスが細胞に進入するのを防止できるので、マスクや、エアコンディショナー等に使用する空気清浄用のフィルタや、手袋や、シーツや、カーテンや、エプロン、白衣、防護服等の被服として好適に用いることができる。
【００１８】
また、本発明の抗ウイルス性繊維は、本発明の抗ウイルス剤を繊維に保持させているので、ウイルスが、繊維を通過する際に、抗ウイルス剤と接触することで、不活性化する。
これにより、この繊維を抗ウイルス部材として用いれば、コロナウイルスやインフルエンザウイルス等の人への感染を防止できる。
【００１９】
本発明の抗ウイルス部材は、本発明の抗ウイルス性繊維を用いているので、重症呼吸器感染症（ＳＡＲＳ）ウイルスや、インフルエンザウイルスへの感染を防ぐことができる。
【００２０】
例えば、本発明の抗ウイルス性繊維を用いて、マスクや、エアコンディショナーなどの空気清浄用フィルタや、手袋や、シーツや、カーテンや、エプロン、白衣、防護服等の被服を製造すれば、これらの抗ウイルス部材に接触した、コロナウイルスやインフルエンザウイルス等を不活性化して感染力を失わせることができる。
【００２１】
これにより、本発明の抗ウイルス性繊維を用いて、手袋や、シーツや、エプロン、白衣、防護服等の被服を装用すれば、重症呼吸器感染症（ＳＡＲＳ）ウイルスや、インフルエンザウイルス等への感染を防ぐことができる。
【００２２】
例えば、本発明の抗ウイルス性繊維を用いて、マスクや、エアコンディショナーなどの空気清浄用フィルタを製造すれば、これらのマスクや、エアコンディショナーなどの空気清浄用フィルタは、コロナウイルスやインフルエンザウイルス等がフィルタを通過する際に、これらを不活性化できる。
【００２３】
これにより、本発明の抗ウイルス性繊維を用いた空気清浄用フィルタを、エアコンディショナーなどに取り付ければ、重症呼吸器感染症（ＳＡＲＳ）ウイルスや、インフルエンザ等への感染を防ぐことができる。
【００２４】
また、本発明の液状抗ウイルス剤は、容器に収容して、これに、衣服その他の部材を浸漬することで、衣服その他の部材に抗ウイルス効果を持たせたり、ウイルスに汚染された衣服その他の部材のウイルス除去作業を行ったり、又は、スプレーボトルに入れ、ウイルスに汚染されていると思われる場所に液状抗ウイルス剤をスプレーすることで、ウイルスに汚染されていると思われる場所のウイルス除去作業を行うことができる。。
【００２５】
また、本発明の抗ウイルス剤は、不揮発性であるため、衣服その他の部材やウイルスに汚染されていると思われる場所を長時間に亘って抗ウイルス効果の持続させることができる。
【００２６】
また、この抗ウイルス部材の抗ウイルス剤をスプレーした場所は、うっすらと白色の粉をふいた状態になり、既に、本発明に係る抗ウイルス剤をスプレーした場所と、未だ、本発明に係る抗ウイルス剤をスプレーしていない場所を容易に識別できるので、作業者にとって、ウイルスに汚染されていると思われる場所への抗ウイルス剤のスプレー作業が容易になる、という効果もある。
【００２７】
また、この抗ウイルス部材の抗ウイルス剤をスプレーした場所は、雑巾がけをすることで、元の状態に容易に戻すことができる。
【図面の簡単な説明】
【００２８】
【図１】本発明に係る抗ウイルス剤の効果確認試験の試験結果を示す図である。
【図２】本発明に係る抗ウイルス剤の効果確認試験の試験に用いた試料（サンプル）を説明する図である。
【図３】本発明に係る抗ウイルス剤の効果確認試験の試験結果を示す図である。
【図４】本発明に係る抗ウイルス剤の効果確認試験の試験結果を示す図である。
【図５】用いた苦灰石（ドロマイト）の化学組成（Ｘ線回折結果）を示す図である。
【図６】苦灰石（ドロマイト）を半焼成（か焼）したものの化学組成（Ｘ線回折結果）を示す図である。
【図７】苦灰石（ドロマイト）を焼成（か焼）し、その一部を水和（消化）して得た粉末（本発明に係る抗ウイルス剤）の化学組成（Ｘ線回折結果）を示す図である。
【図８】図８（ａ）及び図８（ｂ）は本発明に係る抗ウイルス剤を用いたマスクを例示的に示す外観斜視図である。
【図９】図８（ａ）に示すマスク１のフィルタ部材２の構成を模式的に示す断面図であり、図９（ａ）では、マスクが、外部から人への空気中の粉塵や花粉や細菌やウイルスなどをブロックする様子を模式的に示しており、図９（ｂ）では、マスクが、人から外部へ、細菌やウイルスや唾などが飛沫するのをブロックする様子を模式的に示している。
【発明を実施するための形態】
【００２９】
本発明をより詳細に説述するために、抗ウイルス剤、これを用いたマスク及びフィルタについて、添付の図面を参照しながら説明する。
【実施例１】
【００３０】
ここでは、抗ウイルス剤の製造方法を説明する。
また、この例では、苦灰石（ドロマイト）を原料として用いた場合について説明する。まず、苦灰石（ドロマイト）を大気下で焼成（か焼）する。
この時の温度範囲は、７００℃以上１３００℃以下、好ましくは、７００℃以上１１００℃以下の範囲にし、焼成（か焼）は、１４時間〜１５時間かけて行うようにする。
【００３１】
これは、苦灰石（ドロマイト）を１３００℃を越える温度で焼成（か焼）した場合は、焼成物が、ガラス化する。これを防ぐためには、苦灰石（ドロマイト）の焼成温度は、７００℃以上１３００℃以下、好ましくは、７００℃以上１１００℃以下の範囲にすることが好ましい。
即ち、焼成物は、死焼成物（この例では、死焼成ドロマイト）であるよりは、軽焼物（この例では、軽焼ドロマイト）であることが好ましい。
以上の工程により、酸化カルシウム（ＣａＯ）及び酸化マグネシウム（ＭｇＯ）を主成分とする材料を得る。
【００３２】
次いで、焼成した苦灰石（ドロマイト）が未だ高温の間に水をかけ、その一部を水和（消化）する。この一部水和物の水分含量は、３ｗ／ｗ％以上７ｗ／ｗ％以下の範囲にすることが好ましい。
【００３３】
次に、苦灰石（ドロマイト）を焼成し、その一部を水和したものをボールミル等の粉砕機（乾式粉砕機及び／又は湿式粉砕機）を用い、粒子の平均粒子径を、０．１μｍ以上６０μｍ以下の範囲に粉砕又は篩いにより０．１μｍ以上６０μｍ以下にする。これは、６０μｍを越える粒径を有する苦灰石（ドロマイト）を焼成し、その一部を水和したものは、抗ウイルス作用が弱くなる傾向にあるからである。尚、苦灰石（ドロマイト）を焼成し、その一部を水和したものを電子顕微鏡で観察した所、１次粒子が凝集した２次粒子と、１次粒子とが混在しており、上記粒子の平均粒子径は、２次粒子の平均粒子径であり、１次粒子の平均粒子径は、１ｎｍ以上２００ｎｍ以下の範囲内にあることが判った。
【００３４】
尚、原料の苦灰石（ドロマイト）は、炭酸カルシウムが、酸化カルシウムに換算してドロマイト単位重量の３１〜３５重量％、炭酸マグネシウムが酸化マグネシウムに換算してドロマイト単位重量の１７〜２０重量％、強熱減量成分がドロマイト単位重量の４４〜４７重量％の範囲に入っていた。また、原料ドロマイトの示差熱分析による吸熱ピークは、第一段階及び第二段階のいずれもが、国内産ドロマイトの一般的な吸熱ピークの温度領域であった。
【００３５】
また、原料の苦灰石（ドロマイト）の組成は、焼成（か焼）後、一部水和（消化）した状態で、強熱減量（Ｉｇ．Ｌｏｓｓ）が、２４．０重量部以上２８．０重量部以下、不溶解残分（ＳｉＯ２＋ｉｎｓｏｌ．）が、０．００１重量部以上１．０重量部以下、酸化鉄と酸化アルミニウム（Ｆｅ２Ｏ３＋Ａｌ２Ｏ３）が、０．００１重量部以上１．０重量部以下、酸化カルシウム（ＣａＯ）が、４０重量部以上５５重量部以下、酸化マグネシウム（ＭｇＯ）が、２３重量部以上３０重量部以下の割合であった。
【実施例２】
【００３６】
ここでは、実施例１により得た、苦灰石（ドロマイト）を焼成（か焼）し、その一部を水和（消化）して得た粉末の抗ウイルス試験方法とその結果を示す。
まず、実施例１で得た、苦灰石（ドロマイト）を焼成（か焼）し、その一部を水和（消化）して得た粉末を１２重量％と、ウレタンを５重量％とを純水に分散・溶解した水溶液（以下、「試験液」という。）を調整した。
尚、ウレタンは、繊維への付着のために接着剤として添加したものであり、この試験液には、苦灰石（ドロマイト）を焼成（か焼）し、その一部を水和（消化）して得た粉末の沈殿を防止するために、分散剤を適宜添加してもよい。
【００３７】
被検ウイルスとして、鶏伝染性気管支炎ウイルスボーデット４２株（コロナウイル
ス科）、ニューカッスル病ウイルスラソータ株（パラミクソウイルス科）、インフルエンザウイルスＡ／愛知／２／６８（Ｈ３Ｎ２）（人分離株）及びインフルエンザウイルスＡ／コハクチョウ／島根／４９９／８３（Ｈ５Ｎ３）（鳥分離株）を使用した。
【００３８】
（試験方法１）
滅菌した試験管に、上記した各ウイルス液０．９ｍｌと、上記試験液０．１ｍｌとを入れ、十分に混和して、４℃で、１０分間静置した。
その後、これらのウイルス液と試験液との混合液を０．０９ｍｌ採取して、０．８１ｍｌＰＢＳ（ｐＨ７．２リン酸緩衝食塩液（ＰＢＳ））の希釈液が入った試験管に滴下することで１０倍に希釈し、十分に混和した。この操作を９回繰り返し、１０−１、１０−２、１０−３、１０−４、１０−５、１０−６、１０−７、１０−８、１０−９希釈液を用意した。
【００３９】
各希釈列混合ウイルス液について、３個の１０日齢ＳＰＦ発育鶏卵の尿腔に、０．２ｍｌずつ接種した。
接種発育鶏卵は、３７℃、３日間（鶏伝染性気管支炎ウイルスの場合は、６日間）ふ卵を続行した。
検卵は毎日行い、ウイルス接種後２４時間以内に、鶏胎児が発育を停止した場合は事故として、実験から除外した。
【００４０】
なお、ウイルス液と試験液との混合液の代わりに、ｐＨ７．２リン酸緩衝食塩液（ＰＢＳ）使用した対照例も設定して、同様の操作を行った。
【００４１】
所定のふ卵が終了した接種発育鶏卵は、冷蔵庫に入れて一夜静置した。
翌日、鶏伝染性気管支炎ウイルス接種鶏卵以外は、尿液を採取して、試験管内で、０．５％鶏赤血球浮遊液と混合して、赤血球の凝集の有無を調べた。これは、インフルエンザウイルス及びニューカッスル病ウイルスが鶏赤血球凝集能を持っているからである。
【００４２】
このように、抗ウイルス作用は、各接種発育鶏卵の鶏赤血球凝集能の有無を調べることによってウイルス力価を求めたが、これは、Ｒｅｅｄ  ａｎｄ  Ｍｕｅｎｃｈの方法に従って算出した（参照文献：Ｒｅｅｄ，Ｌ，Ｊ，．Ｍｕｅｎｃｈ，Ｈ．：Ａ  ｓｉｍｐｌｅ  ｍｅｔｈｏｄ  ｏｆ  ｅｓｔｉｍａｔｉｎｇ  ｆｉｆｔｙ  ｐｅｒ  ｃｅｎｔ  ｅｎｄｐｏｉｎｔｓ．  Ａｍ．Ｊ．Ｈｙｇ．２７，４９３−４９７（１９３８））。
【００４３】
鶏伝染性気管支炎ウイルスの場合は、このウイルス感染の場合に特徴的に現れる鶏胎児の形状の有無、即ち、胎児の発育不良（矮小化）及びカーリング（胎児が丸まった状態になる現象）を肉眼観察することで、ウイルス力価を求めた。
結果を図１に示す。
【００４４】
図１の結果から、苦灰石（ドロマイト）を焼成（か焼）し、その一部を水和（消化）して得た粉末の１．２重量％の溶液は、実験に使用した全ての動物及び人に感染性のある、呼吸器病を引き起こすウイルスの感染力を、１０分間混合させるのみで、１０万分の１以下に低下できることが、明らかになった。
【００４５】
（比較例）
ウイルス液と試験液との混合液の代わりに、ウレタン５重量％を純水に分散・溶解した溶液を準備し、この溶液を０．０９ｍｌ採取して、０．８１ｍｌＰＢＳ（ｐＨ７．２リン酸緩衝食塩液（ＰＢＳ））の希釈液が入った試験管に滴下することで１０倍に希釈し、十分に混和した。この操作を９回繰り返し、１０−１、１０−２、１０−３、１０−４、１０−５、１０−６、１０−７、１０−８、１０−９希釈液を用意した。
以下、試験方法１と同様の試験を行ったが、抗ウイルス効果は認められなかった。
【００４６】
苦灰石（ドロマイト）を焼成（か焼）し、その一部を水和（消化）して得た粉末を消石灰に代える以外は、試験方法１と同様の試験を行った。
その結果、消石灰にも抗ウイルス効果が認められたが、苦灰石（ドロマイト）を焼成（か焼）し、その一部を水和して得た粉末を用いた場合の方が、抗ウイルス効果が強いことが判った。
【００４７】
苦灰石（ドロマイト）を焼成（か焼）し、その一部を水和（消化）して得た粉末を貝殻を焼成（か焼）し、その一部を水和（消化）して得た粉末に代える以外は、試験方法１と同様の試験を行った。
その結果、貝殻を焼成（か焼）し、その一部を水和（消化）して得た粉末にも抗ウイルス効果が認められた。
【実施例３】
【００４８】
ここでは、織布又は不織布に、苦灰石（ドロマイト）を焼成（か焼）し、その一部を水和（消化）して得た粉末を保持させた繊維の製造方法の一例及びこの製造方法により製造された苦灰石（ドロマイト）を焼成（か焼）し、その一部を水和（消化）して得た粉末を保持させた繊維を用いた抗ウイルス部材（この例では、マスク）について説明する。
まず、苦灰石（ドロマイト）を焼成（か焼）し、その一部を水和（消化）して得た粉末と、ウレタンと、必要により分散剤を水に分散・溶解させた水溶液を準備する。
次に、繊維（織布又は不織布）をこの水溶液に浸漬した後、乾燥させる。
以上により、苦灰石（ドロマイト）を焼成（か焼）し、その一部を水和（消化）して得た粉末を保持させた繊維（織布又は不織布）を製造する。
【００４９】
次に、苦灰石（ドロマイト）を焼成（か焼）し、その一部を水和（消化）して得た粉末を保持させた繊維（織布又は不織布）を用い、マスクを製造する。
このマスクは、苦灰石（ドロマイト）を焼成（か焼）し、その一部を水和（消化）して得た粉末を保持させた繊維（織布又は不織布）を用いているので、このマスクを装着すれば、重症呼吸器感染症（ＳＡＲＳ）ウイルスや、インフルエンザウイルスへの感染を防ぐことができる。
【実施例４】
【００５０】
ここでは、織布又は不織布に、苦灰石（ドロマイト）を焼成（か焼）、その一部を水和して得た粉末を保持させた繊維の製造方法の他の一例及びこの製造方法により製造された苦灰石（ドロマイト）を焼成（か焼）し、その一部を水和して得た粉末を保持させた繊維を用いたフィルタについて説明する。
まず、ポリエチレンペレット中に、苦灰石（ドロマイト）を焼成（か焼）し、その一部を水和して得た粉末を混合する。
また、複合繊維製造用の樹脂成型機を準備する。
【００５１】
この樹脂成型機は、その先端に、内側ノズルと内側ノズルの外側に概ね同心円になるように設けられた外側ノズルとを備え、第１の原料ホッパ内に供給された樹脂が、外側ノズルから射出（押出）され、第２の原料ホッパ内に供給された樹脂が、内側ノズルから射出（押出）されるようになっている。次に、この樹脂成型機の第１の原料ホッパ内に、ポリエチレンペレット中に、苦灰石（ドロマイト）を焼成（か焼）し、その一部を水和（消化）して得た粉末を混合したものを供給する。
また、芯材として使用するポリプロピレンペレットを樹脂成型機の第２の原料ホッパ内に供給する。
【００５２】
次に、この樹脂成型機の先端に設けられている、内側ノズルから、ポリ塩化ビニルの溶融樹脂を、外側ノズルから、苦灰石（ドロマイト）を焼成（か焼）し、その一部を水和（消化）して得た粉末が分散されたポリエチレンを、各々、射出（押出）・伸線することで、苦灰石（ドロマイト）を焼成し、その一部を水和して得た粉末をポリエチレン中に分散した中空繊維と、ポリプロピレンをその芯材として用いた複合繊維を製造する。
次に、この繊維を用い、フィルタを製造する。
【００５３】
このフィルタは、苦灰石（ドロマイト）を焼成（か焼）し、その一部を水和して得た粉末を保持した繊維を用いているので、このフィルタを、エアコンディショナーなどの空気清浄部材に用いることで、エアコンディショナーの駆動中に、コロナウイルスやインフルエンザウイルスがフィルタを通過する際に、これらを不活性化できる。
これにより、このフィルタをエアコンディショナーなどの空気清浄部材に用いれば、重症呼吸器感染症（ＳＡＲＳ）ウイルスや、インフルエンザウイルスへの感染を防ぐことができる。
【００５４】
尚、この例では、芯材としポリプロピレンを使用し、中空繊維としてポリエチレンペレット中に、苦灰石（ドロマイト）を焼成（か焼）し、その一部を水和（消化）して得た粉末を混合した複合繊維を用いたものを用いた例を示したが、苦灰石（ドロマイト）を焼成（か焼）し、その一部を水和して得た粉末を混合した繊維を単独で使用しても良く、用いる樹脂は、ポリプロピレン、ポリエチレン以外の樹脂であってもよいことは言うまでもない。
【実施例５】
【００５５】
ここでは、本発明に係る抗ウイルス剤の使用例の一例を説明する。
苦灰石（ドロマイト）を焼成し、その一部を水和したものをボールミル等の粉砕機（湿式粉砕機）を用い、粒子の二次粒子の平均粒子径を、０．１μｍ以上１μｍ以下の範囲に粉砕し、スラリーを得る。
次に、スプレーボトルに、本発明に係る抗ウイルス剤を収容し、液体を入れる。
【００５６】
液体に対する本発明に係る抗ウイルス剤の含有量は、０．１％以上にすることが好ましく、０．２％以上にすることが更に好ましい。
液体に対する本発明に係る抗ウイルス剤の含有量は、０．１％以上２％以下である。
より好ましくは、液体に対する本発明に係る抗ウイルス剤の含有量は、０．２％以上２％以下である。
【００５７】
これは、本発明に係る抗ウイルス剤の含有量は、０．１％未満の場合には、抗ウイルス効果が十分でなくなるからである。
また、液体に対する本発明に係る抗ウイルス剤の含有量を、０．２％以上にすると、十分な抗ウイルス効果が期待できる。
また、本発明に係る抗ウイルス剤の含有量を、２％を超える含有量にしても、本発明に係る抗ウイルス剤の効果の増強よりもアルカリ性の問題が大きくなるからである。
【００５８】
尚、特に以下の場合に限定されることはないが、液体に対する本発明に係る抗ウイルス剤の含有量の上限は、上記スラリーの濃度を考慮した場合、２５％以下である。
【００５９】
また、液体は、水であってもよく、又、メチルアルコール、エチルアルコール及びイソプロピルアルコール等のアルコール類であってもよく、このようなアルコール類と水とを混合した液体であってもよい。
【００６０】
更には、スプレーボトルに入れる液体は、上記した液体に、クロルヘキシジン、塩化ベンザルコニウム、塩化ベンゼトニウム又はアルキルポリアミノエチルグリシンその他の両性界面活性剤を含有させた液体であってもよい。
これにより、スプレーボトル内では、本発明に係る抗ウイルス剤の一部がイオン化し、残りが、スプレーボトル内に沈降した状態になる。
使用する前に、ユーザーは、スプレーボトルを振る。これにより、スプレーボトル内において、水と、スプレーボトル内に沈降している本発明に係る抗ウイルス剤とが混ざり合い、白色の懸濁液が得られる。
【００６１】
次に、ウイルスに汚染されていると思われる場所に、白色の懸濁液をスプレーする。
ウイルスに汚染されていると思われる場所には、現在、専ら、アルコール類や次亜塩素酸ナトリウム溶液をスプレーするようなことが行われているが、例えば、アルコール類は、揮発性があるため、長時間の抗ウイルス効果の持続が期待できないのに対し、本発明に係る白色の懸濁液をウイルスに汚染されていると思われる場所にスプレーした場合、白色の懸濁液中に含まれる苦灰石（ドロマイト）を焼成し、その一部を水和したものは、不揮発性であるため、ウイルスに汚染されていると思われる場所に対して、長時間の抗ウイルス効果の持続が期待できる。
【００６２】
また、白色の懸濁液をスプレーした場所は、白色の懸濁液が乾燥すると、うっすらと白色の粉をふいた状態になり、本発明に係る抗ウイルス剤は、既に、抗ウイルス剤をスプレーした場所と、未だ抗ウイルス剤をスプレーしていない場所を容易に識別できるので、作業者にとって、ウイルスに汚染されていると思われる場所への抗ウイルス剤のスプレー作業が容易になる、という効果もある。
【００６３】
また、白色の懸濁液をスプレーした場所は、雑巾がけをすることで、元の状態に容易に戻すことができる。
【００６４】
更にまた、このスプレーボトルを用い、マスクの表面側に、白色の懸濁液をスプレーすれば、通常のマスクを、重症呼吸器感染症（ＳＡＲＳ）ウイルスや、インフルエンザウイルス等への感染防止用のマスクにすることもできる。
【００６５】
尚、ここでは、容器としてスプレーボトルを用いた例を示したが、容器に、本発明に係る抗ウイルス剤と水とを収容し、これをかき混ぜた後、衣服その他の部材を浸漬させて、衣服その他の部材に抗ウイルス効果を持たせたり、ウイルスに汚染された衣服その他の部材をウイルス除去作業を行ったりしても良い。
【００６６】
また、スプレーボトルとしては、従来公知のスプレーボトルであれば、特に限定され
ることはなく、ポンプ式のスプレーボトルであっても、エチレンガス等のガスを利用した加圧型のスプレーボトルであってもよい。
【００６７】
［実験例１］
ここでは、本発明に係る抗ウイルス剤と、他の無機材料と抗ウイルス作用の比較について説明する。
まず、図２に示す試料（サンプル）を準備した。
尚、図２中、試料Ｎｏ．１０（実施例６）及び試料Ｎｏ．１１（実施例７）が、本発明に係る抗ウイルス剤である。
【００６８】
また、図２では、試料（サンプル）の各々について、成分［化学式］、平均粒子径（μｍ）、比表面積（ｍ２／ｇ）を示している。また、図２では、備考中に、用いた試料（サンプル）の製造販売会社及び等級等を記載している。
【００６９】
次に、図２に示す試料（サンプル）の各々の懸濁液または溶液の０．１ｍｌを１．５ｍｌのマイクロチューブに入れて、そこに、ウイルス液（この例では、インフルエンザウイルスＡ／コハクチョウ／島根／４９９／８３（Ｈ５Ｎ３）（鳥分離株））を０．９ｍｌ加え、最終濃度を０．３％または０．１７％に調整した。
【００７０】
調整後、所定時間（１０分）経過後に、上記により調整した、ウイルス液を加えた各資料（サンプル）の懸濁液または溶液を、９０μｌずつ、採取し、０．８１ｍｌＰＢＳ（ｐＨ７．２リン酸緩衝食塩液（ＰＢＳ））の希釈液が入った試験管に滴下することで１０倍に希釈し、十分に混和した。この操作を９回繰り返し、１０−１、１０−２、１０−３、１０−４、１０−５、１０−６、１０−７、１０−８、１０−９希釈液を用意し、１０−２、１０−３、１０−４、１０−５、１０−６、１０−７、１０−８、１０−９希釈液を用いて試験を行った。
【００７１】
各希釈列混合ウイルス液について、３個の１０日齢ＳＰＦ発育鶏卵の尿腔に、０．２ｍｌずつ接種した。
各希釈列混合ウイルス液を発育鶏卵に接種した後、３日間培養した時点で、尿膜腔液を回収し、０．５％の鶏赤血球浮遊液と反応させ、鶏赤血球凝集の有無によってウイルス増殖の有無を判定した。
【００７２】
次に、Ｒｅｅｄ  ａｎｄ  Ｍｕｅｎｃｈの方法に従って、ウイルス力価を出した（参照文献：Ｒｅｅｄ，Ｌ，Ｊ，．Ｍｕｅｎｃｈ，Ｈ．：Ａ  ｓｉｍｐｌｅ  ｍｅｔｈｏｄ  ｏｆ  ｅｓｔｉｍａｔｉｎｇ  ｆｉｆｔｙ  ｐｅｒｃｅｎｔ  ｅｎｄｐｏｉｎｔｓ．  Ａｍ．Ｊ．Ｈｙｇ．２７，４９３−４９７（１９３８））。
以上の結果を、図３及び図４に示す。
【００７３】
また、今回、カルシウムのモル数をそろえて水酸化カルシウム（試料Ｎｏ．２）、酸化カルシウム（試料Ｎｏ．１）、消石灰（試料Ｎｏ．７）、水酸化カルシウムと水酸化マグネシウムとを、１：１、の割合で混合した混合品（試料Ｎｏ．９）、実施例６及び７（試料Ｎｏ．１０及び試料Ｎｏ．１１）で試験を行った。
【００７４】
その結果、実施例６（試料Ｎｏ．１０）、水酸化カルシウム（試料Ｎｏ．２）及び実施例７（試料Ｎｏ．１１）のウイルス力価は、この順に、１０５．００、１０５．５０、１０５．５０であり、今回の試験では、これらが、他の試料に比べ、感染力価を低下させていることが明らかになった。
【００７５】
また、水酸化カルシウムと水酸化マグネシウムの１：１混合品（試料Ｎｏ．９）のウイルス力価は、１０６．２５であり、また、消石灰（試料Ｎｏ．７）のウイルス力価は、１０６．５０であった。また、酸化カルシウム（試料Ｎｏ．１）のウイルス力価は１０７．５０<であった。
【００７６】
［実験例２］
ここでは、用いた苦灰石（ドロマイト）の化学組成、苦灰石（ドロマイト）を加熱した場合の反応、及び、本発明に係る抗ウイルス剤の化学組成についての分析結果を説明する。
【００７７】
図５は、用いた苦灰石（ドロマイト）の化学組成（Ｘ線回折結果）を示す図である。また、図６は、苦灰石（ドロマイト）を半焼成（か焼）したものの化学組成（Ｘ線回折結果）を示す図である。
【００７８】
また、図７は、苦灰石（ドロマイト）を焼成（か焼）し、その一部を水和（消化）して得た粉末（本発明に係る抗ウイルス剤）の化学組成（Ｘ線回折結果）を示す図である。ここで、苦灰石（ドロマイト）を加熱した場合、７５０℃以上８００℃以下の温度範囲では、下記に示すような反応が生じ、ＭｇＣＯ３の分解が始まる。
ＣａＭｇ（ＣＯ３）２→ＣａＣＯ３＋ＭｇＯ＋ＣＯ２↑
続いて、９００℃以上１０００℃の温度範囲で、下記に示すような反応が生じ、ＣａＣＯ３の分解が起こる。
ＣａＣＯ３＋ＭｇＯ→ＣａＯ＋ＭｇＯ＋ＣＯ２↑
【００７９】
従って、本発明に係る苦灰石（ドロマイト）を焼成（か焼）し、その一部を水和（消化）して得た粉末（本発明に係る抗ウイルス剤）は、本発明に係る苦灰石（ドロマイト）を焼成（か焼）した段階で生成したＣａＯによる抗ウイルス作用が考えられる（これについては、図３及び図４中の試料Ｎｏ．１の抗ウイルス試験結果を参照。）。
【００８０】
ここで、図７を見ると、苦灰石（ドロマイト）を焼成（か焼）し、その一部を水和（消化）して得た粉末（本発明に係る抗ウイルス剤）の化学組成（Ｘ線回折結果）は、専ら、ＣａＣＯ３、Ｃａ（ＯＨ）２及びＭｇ（ＯＨ）２となっている。これは、苦灰石（ドロマイト）を焼成（か焼）し、その一部を水和（消化）して得た粉末中、水和（消化）した部分は、専ら、ＣａＣＯ３、Ｃａ（ＯＨ）２及びＭｇ（ＯＨ）２であることを示している、と考えられる。
【００８１】
しかしながら、図３及び図４に示す抗ウイルス試験結果に基づけば、実施例６及び７（試料Ｎｏ．１０及び試料Ｎｏ．１１）は、Ｍｇ（ＯＨ）２（試料Ｎｏ．４）や、Ｃａ（ＯＨ）２とＭｇ（ＯＨ）２とを、１：１、の割合で混合した混合品（試料Ｎｏ．９）に比べ、高い抗ウイルス作用を発揮していること、及び、図２に示すように、実施例６及び７（試料Ｎｏ．１０及び試料Ｎｏ．１１）は、単独でも、高い抗ウイルス効果を示す、ＣａＯ（試料Ｎｏ．１）と比較した場合、比表面積が、大きい、ということから、実施例６及び７（試料Ｎｏ．１０及び試料Ｎｏ．１１）は、ＣａＯによる抗ウイルス作用とは異なり、ＣａＯ、Ｃａ（ＯＨ）２、Ｍｇ（ＯＨ）２による抗ウイルス作用の他、比表面積が、大きい点や、苦灰石（ドロマイト）を焼成（か焼）した際に生じる、中間生成物（半焼ドロマイト）（ＭｇＯ・ＣａＣＯ３を含む混合物、ＭｇＯ、Ｍｇ（ＯＨ）２、Ｃａ（ＯＨ）２及びＣａＣＯ３を含む混合物、又は、Ｍｇ（ＯＨ）２、Ｃａ（ＯＨ）２及びＣａＣＯ３を含む混合物等）が、高い抗ウイルス作用を発揮している、と思われる。
【００８２】
【実施例８】
ここでは、本発明に係る抗ウイルス部材（ここでは、本発明に係る抗ウイルス剤を用いたマスク）の好ましい例を例示的に説明する。
図８中、図８Ａ及び図８Ｂ各々は、本発明に係る抗ウイルス剤を用いたマスクを例示的に示す外観斜視図である。
【００８３】
まず、図８中、図８Ａ図示すマスク１は、フィルタ部材２と、フィルタ部材２の両側面の各々に設けられ、使用の際に人の一対の耳の各々に係止するための係止部材（この例では、ゴム等の弾性体で形成されたバンド部材）３、３と、フィルタ部２の上面部内に収容するように設けられたワイヤ部材４とを備える。
このワイヤ部材４は、人の頬から鼻への形状に合わせ塑性変形して使用することで、マスク１と、人の頬から鼻へかけての領域との密閉性を高めるための部材である。
また、このマスク１では、図８中、図８Ａ図示すように、フィルタ部材２に横方向に３本のヒダ５、５、５を設け、人の顔に沿ってあごの下まで、マスク１が、密閉し易いように工夫がしてある。
【００８４】
また、図８中、図８Ｂに示すマスク１１は、フィルタ部材１２と、フィルタ部材１２の両端部に、端部と端部との間を橋渡すように設けられた一対の係止部材（この例では、ゴム等の弾性体で形成されたバンド部材）１３、１３と、フィルタ部材１２の上面部内に収容するように設けられたワイヤ部材１４とを備える。
【００８５】
このワイヤ部材１４は、ワイヤ部材４と同様、人の頬から鼻への形状に合わせ塑性変形して使用することで、マスク１１と、人の頬から鼻へかけての領域との密閉性を高めるための部材である。
【００８６】
人が、このマスク１１を装着する際には、一対の係止部材（この例では、ゴム等の弾性体で形成されたバンド部材）１３、１３の一方を、首の近傍位置に、首の近傍位置を巻くようにして取り付け、他方を、後頭部を巻くようにして取り付ける。
【００８７】
また、このマスク１１では、フィルタ部材１２の形状を、お椀型の立体形状にし、その中央部領域に凹部を形成するとともに、フィルタ部材１２の凹部内に位置する部分１２ａが、概ね四角形状になるように、その頂上部を形成するように折り目加工をしている。このマスク１１は、上記した形状・構造を有するので、人が、マスク１１を装着した際に、顔とマスク１１との密着性が向上し、且つ、呼吸がし易い。
【００８８】
次に、図８中、図８Ａに示すマスク１のフィルタ部材２の構成について説明する。図９は、図８中、図８Ａに示すマスク１のフィルタ部材２の構成を模式的に示す断面図である。
図９中、図９Ａでは、マスクが、外部から人への空気中の粉塵や花粉ｐや細菌ｂやウイルスｗなどをブロックする様子を模式的に示しており、図９Ｂでは、マスクが、人から外部へ、細菌ｂやウイルスｗや唾ｓなどが飛沫するのをブロックする様子を模式的に示している。
【００８９】
フィルタ部２は、第１のカバー体３１と、第２のカバー体３２と、第３のカバー体３３と、第４のカバー体３４とを備える。
第１のカバー体３１は、このマスク１を、人が装着した場合、一番外側にくるカバー体であって、主に、空気中の粉塵や花粉ｐ、細菌ｂなどをブロックするためのものであり、この例では、不織布を用いている。
【００９０】
第２のカバー体３２には、本発明に係る抗ウイルス剤が塗布又は混練したものが用いられている。この例では、本発明に係る抗ウイルス剤が塗布又は混練した不織布を用いている。ウイルスｗは、この部分を通過する際に、殺滅される。
第３のカバー体３３は、撥水性を備えるフィルタを用いている。また、この第３のカバー体は、そのメッシュ孔が、小さくされており、約３μｍの粒子の捕集ができるようになっている。
【００９１】
第４のカバー体３４は、第１のカバー体３１と同様のものを用いている。ここでは、皮膚への刺激性の低いものを用いている。
このマスク１では、皮膚側に、第３のカバー体３３及び第４のカバー体３４を設け、第２のカバー体３２が、直接、皮膚に触れないようにしている。
【００９２】
図８中、図８（ａ）に示すマスク１は、人が装着した場合、第１のカバー体３１により、空気中の粉塵や花粉ｐ、細菌ｂなどをブロックされ、第２のカバー体３２により、ウイルスが殺滅され、第３のカバー体３３により、特に、直径が、１μｍ以上５１μｍ以下の範囲の粒子や飛沫核の捕集をし、第４のカバー体３４で皮膚保護を計ったり、人が咳やくしゃみをした際の飛沫中、大きなものを捕集するようにしているので、人が、消毒等の作業をする際や、人混みを移動する際に、このマスク１を着用すれば、消毒等の作業をする者が、作業中に、空気感染や飛沫核感染によりウイルス感染したり、人が、人混みを移動する際に、空気感染によりウイルス感染したりすることが防止できる。
【００９３】
また、ウイルス感染した者が、このマスク１を着用すれば、その周りにいる人に、ウイルスを飛沫核感染させるという事態を、著しく低減できる。
【００９４】
尚、上記では、マスク１を中心に説明したが、図８中、図８（ｂ）に示すマスク１１のフィルタ部材１２の構成は、図９に示すマスク１のフィルタ部材２の構成と同様であり、その効果も同様であるので、ここでの説明は、省略する。
【００９５】
尚、マスク１や、マスク１１は、０．３μｍ以上の微粒子を９５％以上阻止できるフィルタを備え、米国疾病対策センター（ＣＤＣ）の下部機関である米国ＮＩＯＳＨ（米国国立労働安全衛生研究所）の規格に準拠し、審査に合格しているので、「Ｎ９５マスク」を名乗ることができる。
【００９６】
【産業上の利用可能性】
重症呼吸器感染症（ＳＡＲＳ）ウイルスや、インフルエンザウイルス等への感染を防ぐことができる。
【図１】
0004621590.tif 000002
【図２】
0004621590.tif 000003
【図３】
0004621590.tif 000004
【図４】
0004621590.tif 000005
【図５】
0004621590.tif 000006
【図６】
0004621590.tif 000007
【図７】
0004621590.tif 000008
【図８】
0004621590.tif 000009
【図９】
0004621590.tif 000010